(57)【特許請求の範囲】
【請求項１】
略半球状のクラウンが複数枚のレンゲを互いに繋ぎ合せることによって構成された帽子の製造方法であって、
前記複数枚のレンゲのうち少なくとも一部のレンゲを、表芯地と裏芯地とで構成し、
当該一部のレンゲを、
表芯地を曲面状に粗湾曲させるとともに、裏芯地を表芯地よりも小さな曲率半径の曲面状に粗湾曲させる粗湾曲工程と、
表芯地の裏面又は裏芯地の表面にホットメルト型接着剤を塗布する接着剤塗布工程と、
粗湾曲工程を終えた表芯地及び裏芯地の中央部付近を仮留糸で互いに仮留めする仮留め工程と、
仮留め工程を終えた表芯地及び裏芯地を、裏芯地の非中央部が表芯地から浮き上がった状態で、加熱プレス型における凸曲面状のプレス面を有する雄型と凹曲面状のプレス面を有する雌型との間にセットするセット工程と、
セット工程を終えた表芯地及び裏芯地を加熱プレス型で加熱しながらプレスすることにより、前記ホットメルト型接着剤で表芯地と裏芯地とを一体化させるとともに曲面状に成形する本成形工程と、
を経ることにより製造する
ことを特徴とする帽子の製造方法。
【請求項２】
前記一部のレンゲを、互いに繋ぎ合わされる２枚のレンゲとし、
粗湾曲工程における表芯地の粗湾曲を、当該２枚のレンゲの表芯地における繋ぎ合わされる側の側縁同士を互いに縫合することによって行うとともに、
粗湾曲工程における裏芯地の粗湾曲を、当該２枚のレンゲの裏芯地における繋ぎ合わされる側の側縁同士を互いに縫合することによって行う請求項１記載の帽子の製造方法。
【請求項３】
前記２枚のレンゲのそれぞれの裏芯地における互いに繋ぎ合わされる側の側縁を、前記２枚のレンゲのそれぞれの表芯地における互いに繋ぎ合わされる側の側縁と重なるように形成し、
前記２枚のレンゲのそれぞれの裏芯地における互いに繋ぎ合わされない側の側縁を、前記２枚のレンゲのそれぞれの表芯地における互いに繋ぎ合わされない側の側縁よりも内側に控えて形成する
請求項２記載の帽子の製造方法。
【請求項４】
前記一部のレンゲを、クラウン左前部を形成する左前レンゲと、クラウン右前部を形成する右前レンゲとした請求項２又は３記載の帽子の製造方法。
【請求項５】
前記一部のレンゲの外面に刺繍を施す刺繍工程をセット工程よりも前に設け、
セット工程において、前記刺繍に対応した箇所に逃がし部が形成された厚手の面材を加熱プレス型の雌型と前記一部のレンゲの表芯地との間に設ける
請求項１〜４いずれか記載の帽子の製造方法。
【発明の詳細な説明】
【技術分野】
【０００１】
本発明は、略半球状のクラウンが複数枚のレンゲを互いに繋ぎ合わされることによって構成された帽子の製造方法と、当該製造方法を用いて製造された帽子とに関する。
【背景技術】
【０００２】
野球帽などの帽子におけるクラウンは、通常、「レンゲ」と呼ばれる略二等辺三角形状に裁断された複数枚の生地の側縁同士を縫合することにより、略半球状に形成される。略半球状に形成されたクラウンには、鍔やビン皮など、帽子の種類に応じて必要な部材を取り付けた後、仕上げ工程として「型入れ」という作業が行われる。型入れは、略半球状に形成された型（通常、加熱されている。）をクラウンの内側に挿入した状態で、クラウンの外面を手などで押さえ付ける工程である。この型入れによって、シワを伸ばしてクラウンの形を整えたり、ビン皮などをクラウンに馴染ませたりすることが可能である。型入れに用いる金型としては、例えば、特許文献１〜３に示すものなどが提案されている。しかし、型入れが施された帽子は、クラウンの形が整えられているといっても、それは新品状態における一時的なものに過ぎず、使用や洗濯を重ねるうちに、クラウンの形状が崩れるという問題があった。
【０００３】
ところで、本出願人は、複数枚のレンゲを継ぎ合わせることにより、クラウンを略半球状に形成した帽子であって、少なくとも１枚のレンゲを、その片面にホットメルト接着剤が塗布された接着芯地と、接着芯地におけるホットメルト接着剤が塗布された面に重ねられた表地とで構成し、接着芯地と表地とを重ねた状態で加熱プレス型でプレスしながら加熱することにより、当該レンゲを略球面状に湾曲して形成したものを既に提案している（特許文献４を参照。）。これにより、クラウン全体を綺麗な略半球状とすることや、クラウンの保形性を向上させることなどが可能になる。しかし、特許文献４の帽子は、レンゲを半ば強制的に略球面状に成形するものであったため、表芯地と接着芯地との間に生ずる応力差によって、略球面状に湾曲された後のレンゲに真っ直ぐな状態へと戻ろうとする力が生じ、実際に得られるレンゲの曲率半径が所望の曲率半径よりも大きくなってしまうという課題があった。
【０００４】
また、本出願人は、複数枚のレンゲを互いに繋ぎ合せることにより、クラウンを略半球状に形成した帽子であって、クラウンの前部を形成する前側レンゲを、加熱プレス型でプレスしながら加熱することにより略球面状に成形したことを特徴とする帽子を既に提案している（特許文献５を参照。）。特許文献５では、加熱プレス型でプレスを行う前側レンゲを、縫合によって予め略球面状に形成することについても提案している。これにより、加熱プレス型を閉じる際における前側レンゲの移動を防止し、前側レンゲを所望の形状に成形することが可能になる。しかし、特許文献５の帽子でも、表芯地と接着芯地との間に応力差が生じることには変わらず、実際に得られるレンゲの曲率半径が所望の曲率半径よりも僅かに大きくなってしまうという課題があった。
【先行技術文献】
【特許文献】
【０００５】
【特許文献１】特開２００３−１６６１１３号公報
【特許文献２】特開２００９−０４１１３８号公報
【特許文献３】特開２０１０−２３６１７３号公報
【特許文献４】特開２０１２−１６２８２８号公報
【特許文献５】特開２０１４−１６７１８０号公報
【発明の概要】
【発明が解決しようとする課題】
【０００６】
本発明は、上記課題を解決するためになされたものであり、加熱プレス型でレンゲを曲面状に成形した後でも、真っ直ぐな状態へと戻ろうとする力がレンゲに生じにくく、実際に得られるレンゲの曲率半径が所望の曲率半径よりも大きくなるのを抑えることのできる帽子の製造方法を提供するものである。また、この帽子の製造方法によって製造された帽子を提供することも本発明の目的である。
【課題を解決するための手段】
【０００７】
上記課題は、
略半球状のクラウンが複数枚のレンゲを互いに繋ぎ合せることによって構成された帽子の製造方法であって、
前記複数枚のレンゲのうち少なくとも一部のレンゲを、表芯地と裏芯地とで構成し、
当該一部のレンゲを、
表芯地を曲面状に粗湾曲させるとともに、裏芯地を表芯地よりも小さな曲率半径の曲面状に粗湾曲させる粗湾曲工程と、
粗湾曲工程を終えた表芯地及び裏芯地を、接着剤を介して互いに重ね合わせた状態で、加熱プレス型における凸曲面状のプレス面を有する雄型と凹曲面状のプレス面を有する雌型との間にセットするセット工程と、
セット工程を終えた表芯地及び裏芯地を加熱プレス型で加熱しながらプレスすることにより、表芯地と裏芯地とを一体化させるとともに曲面状に成形する本成形工程と、
を経ることにより製造する
ことを特徴とする帽子の製造方法
を提供することによって解決される。
【０００８】
このように、粗湾曲工程において、裏芯地を表芯地よりも小さな曲率半径の曲面状に粗湾曲させることにより、本成形工程を終えた後の前記一部のレンゲには、真っ直ぐな状態へ戻ろうとする力が生じないようにすることが可能になる。
【０００９】
本発明の構成は、クラウンを形成する全てのレンゲにおいて採用してもよいが、この場合には、クラウン全体が硬めの感触となり、帽子の被り心地が低下するおそれがある。このため、本発明の構成は、クラウンを形成する複数枚のレンゲのうち一部のレンゲのみに施すと好ましい。特に、クラウン前部を形成する前側レンゲのみに採用すると好ましい。クラウンの保形性や見栄えを良くする観点からは、前側レンゲが最も重要であることに加えて、前側レンゲは多少硬めとなっても着用者に違和感を与えにくいからである。前側レンゲは、クラウンにおける着用者の頭部左前部を覆う（クラウン左前部を形成する）左前レンゲと、クラウンにおける着用者の頭部右前部を覆う（クラウン右前部を形成する）右前レンゲとで構成されることが多い。
【００１０】
本発明の帽子の製造方法において、前記一部のレンゲは、１枚のレンゲで構成してもよい（１枚のレンゲであっても、その頂点から底辺に向かって所定深さの切込を設け、その切込における対向辺部を互いに縫合する方法や、それに予め曲げ癖を付けること等によって粗湾曲させることができる。）が、互いに繋ぎ合わされる複数枚のレンゲ（クラウンで隣り合って配される複数枚のレンゲ）で構成すると好ましい。これにより、これら複数枚のレンゲを繋ぎ合せただけで、粗湾曲工程を終えることが可能になる。
【００１１】
具体的には、前記一部のレンゲを、互いに繋ぎ合わされる２枚のレンゲ（例えば、左前レンゲと右前レンゲ）とし、粗湾曲工程における表芯地の粗湾曲を、当該２枚のレンゲの表芯地における繋ぎ合わされる側の側縁同士を互いに縫合することによって行うとともに、粗湾曲工程における裏芯地の粗湾曲を、当該２枚のレンゲの裏芯地における繋ぎ合わされる側の側縁同士を互いに縫合することによって行うと好ましい。
【００１２】
このとき、前記２枚のレンゲのそれぞれの裏芯地における互いに繋ぎ合わされる側の側縁（以下、「内方側縁」と呼ぶことがある。）を、前記２枚のレンゲのそれぞれの表芯地における互いに繋ぎ合わされる側の側縁（内方側縁）と重なるように形成し、前記２枚のレンゲのそれぞれの裏芯地における互いに繋ぎ合わされない側の側縁（以下、「外方側縁」と呼ぶことがある。）を、前記２枚のレンゲのそれぞれの表芯地における互いに繋ぎ合わされない側の側縁（外方側縁）よりも内側に控えて形成すると好ましい。表芯地及び裏芯地の内方側縁を互いに重なるように形成しても、裏芯地を表芯地よりも厚みのある素材で形成することや、裏芯地を表芯地よりも硬めの素材で形成すること等によって、裏芯地の曲率半径を表芯地の曲率半径よりも小さくすることができる。この点、表芯地及び裏芯地の内方側縁を互いに重なるように形成しておけば、セット工程において、表芯地の繋ぎ目と裏芯地の繋ぎ目とが重なるように、表芯地と裏芯地とをセットし、本成形工程を行う際に、表芯地及び裏芯地の繋ぎ目周辺が相対的に移動しないようにすることが可能になる。また、裏芯地の外方側縁を表芯地の外方側縁よりも控えることで、本成形工程を終えた後の前記一部のレンゲに、真っ直ぐな状態へ戻ろうとする力がさらに生じにくくすることも可能になる。
【００１３】
本発明の帽子の製造方法において、粗湾曲工程を終えた表芯地及び裏芯地は、そのまま加熱プレス型にセットしてもよいが、粗湾曲工程を終えた表芯地及び裏芯地を互いに仮留めする仮留め工程をセット工程の前に設けると好ましい。これにより、表芯地と裏芯地とを互いに位置決めした状態で加熱プレス型にセットすることが可能になり、加熱プレス型を型締めする際や本成形工程を行う際に、表芯地と裏芯地とが位置ずれしないようにすることができる。したがって、前記一部のレンゲをより綺麗な曲面状に成形することが可能になる。仮留めの具体的な方法は、特に限定されないが、表芯地と裏芯地とを糸（以下、「仮留糸」という。）で縫着する方法等が例示される。仮留糸は、本成形工程を終えた後に取り外される。仮留糸は、表芯地や裏芯地とは色の異なる目立つ色のものであると好適である。
【００１４】
本発明の帽子の製造方法において、前記一部のレンゲには、装飾等を施す必要は特にない。しかし、前記一部のレンゲを前側レンゲ（左前レンゲ及び右前レンゲ）とした場合等には、刺繍によってレンゲの外面にエンブレム等を表したい場合がある。ところが、クラウンを完全に半球状とした後では、レンゲに刺繍を施しにくいことがある。このため、前記一部のレンゲの外面に刺繍を施す刺繍工程を設ける場合、この刺繍工程は、セット工程よりも前に設けると好ましい。ただし、刺繍が施された前記一部のレンゲを加熱プレス型にセットして本成形工程を行うと、刺繍が施された部分が潰れるおそれがある。このため、セット工程において、前記刺繍に対応した箇所に逃がし部が形成された厚手の面材を加熱プレス型の雌型と前記一部のレンゲの表芯地との間に設けると好ましい。これにより、刺繍が施された部分が潰れることなく、前記一部のレンゲに本成形工程を施すことが可能となる。
【００１５】
また、上記課題は、
略半球状のクラウンが複数枚のレンゲを互いに繋ぎ合せることによって構成された帽子であって、
前記複数枚のレンゲのうち少なくとも一部のレンゲが、表芯地と裏芯地とで構成され、
当該一部のレンゲが、
表芯地を曲面状に粗湾曲させるとともに、裏芯地を表芯地よりも小さな曲率半径の曲面状に粗湾曲させる粗湾曲工程と、
粗湾曲工程を終えた表芯地及び裏芯地を、接着剤を介して互いに重ね合わせた状態で、加熱プレス型における凸曲面状のプレス面を有する雄型と凹曲面状のプレス面を有する雌型との間にセットするセット工程と、
セット工程を終えた表芯地及び裏芯地を加熱プレス型で加熱しながらプレスすることにより、表芯地と裏芯地とを一体化させるとともに曲面状に成形する本成形工程と、
を経ることにより製造された
ことを特徴とする帽子
を提供することによって解決される。
この帽子は、上述した本発明の帽子の製造方法を用いて好適に製造することができるものとなっている。
【発明の効果】
【００１６】
以上のように、本発明によって、加熱プレス型でレンゲを曲面状に成形した後でも、真っ直ぐな状態へと戻ろうとする力がレンゲに生じにくく、実際に得られるレンゲの曲率半径が所望の曲率半径よりも大きくなるのを抑えることのできる帽子の製造方法を提供することが可能になる。また、この帽子の製造方法によって製造された帽子を提供することも可能になる。
【図面の簡単な説明】
【００１７】
【図１】本発明の帽子の製造方法で製造した帽子を示した斜視図である。
【図２】図１に示した帽子を各部に分解した状態を示した斜視図である。
【図３】左前レンゲの表芯地と右前レンゲの表芯地とをそれぞれ裏側から見た状態を示した図である。
【図４】左前レンゲの裏芯地と右前レンゲの裏芯地とをそれぞれ裏側から見た状態を示した図である。
【図５】セット工程を終えた加熱プレス型を鉛直面で切断した状態を示した断面図である。
【図６】本成形工程を行っている加熱プレス型を鉛直面で切断した状態を示した断面図である。
【図７】本成形工程を終えた後の加熱プレス型を鉛直面で切断した状態を示した断面図である。
【図８】加熱プレス型における雄型のプレス面を該プレス面に垂直な方向（鉛直下側）から見た状態を示した図である。
【図９】本成形工程の前後における前側レンゲの形状の変化を示した写真である。
【発明を実施するための形態】
【００１８】
１．  本発明の帽子
本発明に係る帽子及びその製造方法の好適な実施態様について、図面を用いてより具体的に説明する。図１は、本発明の帽子の製造方法で製造した帽子を示した斜視図である。図２は、図１に示した帽子を各部に分解した状態を示した斜視図である。図３は、左前レンゲ１１の表芯地１１ａと右前レンゲ１２の表芯地１２ａとをそれぞれ裏側から見た状態を示した図である。図３においては、左前レンゲ１１の裏芯地１１ｂ及び右前レンゲ１２の裏芯地１２ｂをそれぞれ破線で示している。図４は、左前レンゲ１１の裏芯地１１ｂと右前レンゲ１２の裏芯地１２ｂとをそれぞれ裏側から見た状態を示した図である。図４においては、左前レンゲ１１の表芯地１１ａ及び右前レンゲ１２の表芯地１２ａをそれぞれ破線で示している。
【００１９】
本発明に係る帽子は、図１に示すように、略半球状のクラウン１０を備えたものとなっている。クラウン１０は、略二等辺三角形状の複数枚のレンゲ１１〜１６の側縁同士を互いに繋ぎ合せることにより、略半球状に形成されている。クラウン１０を形成するレンゲの枚数は、特に限定されないが、本実施態様の帽子においては、クラウン１０の左前部を形成する左前レンゲ１１と、クラウン１０の右前部を形成する右前レンゲ１２と、クラウン１０の左側部を形成する左横レンゲ１３と、クラウン１０の右側部を形成する右横レンゲ１４と、クラウン１０の左後部を形成する左後レンゲ１５と、クラウン１０の右後部を形成する右後レンゲ１６とで構成される計６枚のレンゲ１１〜１６でクラウン１０を構成している。以下においては、クラウン１０の前部を形成する左前レンゲ１１と右前レンゲ１２とを合わせて「前側レンゲ１１，１２」と表記することがある。
【００２０】
レンゲ１１，１２，１３，１４，１５，１６は、図２に示すように、それぞれ、表地１１ａと裏地１１ｂ、表地１２ａと裏地１２ｂ、表地１３ａと裏地１３ｂ、表地１４ａと裏地１４ｂ、表地１５ａと裏地１５ｂ、表地１６ａと裏地１６ｂとで構成された複層構造を有している。このうち、前側レンゲ１１，１２の表地１１ａ，１２ａは、やや硬めの生地（芯地）によって形成しており、前側レンゲ１１，１２の裏地１１ｂ，１２ｂも、やや硬めの生地（芯地）によって形成している。これに対し、表地１３ａ，１４ａ，１５ａ，１６ａ及び裏地１３ｂ，１４ｂ，１５ｂ，１６ｂは、芯地ではなく、柔らか目の生地を使用している。以下においては、芯地によって形成した左前レンゲ１１の表地１１ａ及び裏地１１ｂ並びに右前レンゲ１２の表地１２ａ及び裏地１２ｂを、それぞれ、「表芯地１１ａ」及び「裏芯地１１ｂ」並びに「表芯地１２ａ」及び「裏芯地１２ｂ」と表記することがある。
【００２１】
本実施態様の帽子では、その前側レンゲ１１，１２が、後述する粗湾曲工程とセット工程と本成形工程とを経て曲面状に成形されており、真っ直ぐな状態へと戻ろうとする力が前側レンゲ１１，１２に生じにくく、前側レンゲ１１，１２を綺麗な曲面状に保持できるものとなっている。
【００２２】
２．  本発明の帽子の製造方法
上述した本実施態様の帽子は、以下の方法により製造される。本実施態様の帽子を製造する各工程のうち、前側レンゲ１１，１２に直接関係しない工程（レンゲ１３〜１６、帯材２０、ビン皮３０及び鍔４０の裁断、縫製又は縫合等）については、従来の帽子と同様の方法を採用することができる。このため、以下においては、本実施態様の帽子を製造する各工程のうち、前側レンゲ１１，１２に関する工程を中心に説明し、その他の工程については説明を割愛する。
【００２３】
本実施態様の帽子において、前側レンゲ１１，１２は、
（１）表芯地１１ａ，１２ａ及び裏芯地１１ｂ，１２ｂを粗湾曲させる粗湾曲工程と、
（２）粗湾曲工程を終えた表芯地１１ａ，１２ａの外面に刺繍を施す刺繍工程と、
（３）刺繍工程を終えた表芯地１１ａ，１２ａと粗湾曲工程を終えた裏芯地１１ｂ，１２ｂとを互いに仮留めする仮留め工程と、
（４）仮留め工程を終えた表芯地１１ａ，１２ａ及び裏芯地１１ｂ，１２ｂを、接着剤を介して互いに重ね合わせた状態で、加熱プレス型５０にセットするセット工程と、
（５）セット工程を終えた表芯地１１ａ，１２ａ及び裏芯地１１ｂ，１２ｂを加熱プレス型５０で加熱しながらプレスする本成形工程と、
を経ることにより製造される。
【００２４】
表芯地１１ａ，１２ａに用いる生地の種類は、後述する粗湾曲工程等を行うことができるものであれば特に限定されず、合成繊維や天然繊維からなる各種の生地や、これに樹脂シート等をラミネートした生地を用いることができる。本実施態様の製造方法において、表芯地１１ａ，１２ａは、ポリエステル繊維からなる糸（番手１０／−）を織製した生地（打込本数３１本（タテ）×３３本（ヨコ）の裏面に、エチレン酢酸ビニル（ＥＶＡ）とポリエチレンとをブレンドした樹脂シートをラミネートした生地を用いている。
【００２５】
また、裏芯地１１ｂ，１２ｂに用いる生地の種類も、後述する粗湾曲工程等を行うことができるものであれば特に限定されず、合成繊維や天然繊維からなる各種の生地や、これに樹脂シート等をラミネートした生地を用いることができる。本実施態様の製造方法において、裏芯地１１ｂ，１２ｂは、ポリエステル繊維からなる糸（タテ糸の番手１０／２、ヨコ糸の番手１０／２）を織製した生地（目付３７０ｇ／ｍ２、打込本数２５本（タテ）×２５本（ヨコ））を用いている。裏芯地１１ｂ，１２ｂの外面（表芯地１１ａ，１２ａ）に貼り付けられる面には、後述するように接着剤が塗布されている。
【００２６】
２．１  粗湾曲工程
粗湾曲工程は、表芯地１１ａ，１２ａを曲面状に粗湾曲させるとともに、裏芯地１１ｂ，１２ｂを表芯地よりも小さな曲率半径の曲面状に粗湾曲させる工程である。既に述べた通り、粗湾曲工程の具体的な方法は、特に限定されない。本実施態様の製造方法では、図３に示される表芯地１１ａにおける内方側縁Ａ１Ａ３と表芯地１２ａにおける内方側縁Ｂ１Ｂ３とを互いに縫合することによって、表芯地１１ａ，１２ａを曲面状に粗湾曲させるとともに、図４に示される裏芯地１１ｂにおける内方側縁Ｃ１Ｃ２と裏芯地１２ｂにおける内方側縁Ｄ１Ｄ２とを互いに縫合することによって、裏芯地１１ｂ，１２ｂを曲面状に粗湾曲させている。すなわち、内方側縁Ａ１Ａ３，Ｂ１Ｂ３，Ｃ１Ｃ２，Ｄ１Ｄ２は、いずれも凸な曲線を為しているため、表芯地１１ａ，１２ａ及び裏芯地１１ｂ，１２ｂがいずれも平面状に裁断されたものであったとしても、内方側縁Ａ１Ａ３，Ｂ１Ｂ３，Ｃ１Ｃ２，Ｄ１Ｄ２を上記のように縫合することによって、縫合後の表芯地１１ａと表芯地１２ａ、及び、縫合後の裏芯地１１ｂと裏芯地１２ｂを、図２に示すように、いずれも曲面状に立体的に粗湾曲（略球面状に粗湾曲）させることができる。
【００２７】
粗湾曲工程において、裏芯地１１ｂ，１２ｂの曲率半径を、表芯地１１ａ，１２ａの曲率半径よりも小さくする方法は、特に限定されない。例えば、図４における裏芯地１１ｂ，１２ｂの内方側縁Ｃ１Ｃ２，Ｄ１Ｄ２のカーブを、表芯地１１ａ，１２ａの内方側縁Ａ１Ａ３，Ｂ１Ｂ３のカーブよりもきつくすれば、縫合後の裏芯地１１ｂ，１２ｂの曲率半径を、縫合後の表芯地１１ａ，１２ａの曲率半径よりも小さくすることができる。しかし、この場合には、後述する加熱プレス型５０を型締めする際や本成形工程を行う際に、表芯地１１ａと表芯地１２ａとの繋ぎ目周辺と裏芯地１１ｂと裏芯地１２ｂとの繋ぎ目周辺とが相対的に移動するようになり、前側レンゲ１１，１２を綺麗な曲面状に仕上げることが難しくなるおそれがある。このため、本実施態様の製造方法においては、図４に示すように、裏芯地１１ｂの内方側縁Ｃ１Ｃ２を、表芯地１１ａの内方側縁Ａ１Ａ３における区間Ａ１Ａ２と、互いに重なる同じカーブで形成して、裏芯地１２ｂの内方側縁Ｄ１Ｄ２を、表芯地１２ａの内方側縁Ｂ１Ｂ３における区間Ｂ１Ｂ２と、互いに重なる同じカーブで形成している。裏芯地１１ｂ，１２ｂは、表芯地１１ａ，１２ａよりも厚く硬めの生地によって形成されているため、裏芯地１１ｂ，１２ｂの内方側縁Ｃ１Ｃ２，Ｄ１Ｄ２に一致させても、裏芯地１１ｂ，１２ｂの曲率半径は、表芯地１１ａ，１２ａの曲率半径よりも小さくなる。
【００２８】
表芯地１１ａ，１２ａの縫合部の中心部（裏面側から見て最も窪んだ箇所）における曲率半径（ｒａとする。）に対する裏芯地１１ｂ，１２ｂの縫合部の中心部（裏面側から見て最も窪んだ箇所）における曲率半径（ｒｂとする。）の比ｒｂ／ｒａは、１未満であれば特に限定されない。しかし、比ｒｂ／ｒａを小さくしすぎると、後述する本成形工程において、裏芯地１１ｂ，１２ｂが表芯地１１ａ，１２ａに沿いにくくなるだけでなく、本成形工程後において、裏芯地１１ｂ，１２ｂが表芯地１１ａ，１２ａを内側へ引っ張る力が強くなりすぎるおそれもある。このため、比ｒｂ／ｒａは、０．６以上とすると好ましい。比ｒｂ／ｒａは、０．７以上であるとより好ましく、０．８以上であるとさらに好ましい。一方、比ｒｂ／ｒａを大きくしすぎると、本成形工程を終えた前側レンゲ１１，１２に発現し得る真っ直ぐな状態へ戻ろうとする力を抑制できなくなるおそれがある。このため、比ｒｂ／ｒａは、０．９９以下とすると好ましい。比ｒｂ／ｒａは、０．９７以下であるとより好ましく、０．９５以下であるとさらに好ましい。
【００２９】
また、本実施態様の製造方法においては、図４に示すように、裏芯地１１ｂの外方側縁Ｃ３Ｃ４を、表芯地１１ａの外方側縁Ａ４Ａ５よりも幅Ｗ１だけ内側に控えて、裏芯地１２ｂの外方側縁Ｄ３Ｄ４を、表芯地１２ａの外方側縁Ｂ４Ｂ５よりも幅Ｗ１だけ内側に控えている。裏芯地１１ｂ，１２ｂの外方側縁Ｃ３Ｃ４，Ｄ３Ｄ４は、後述する本成形工程において、それぞれ表芯地１１ａ，１２ａの外方側縁Ａ４Ａ５，Ｂ４Ｂ５に略一致する箇所で定着される。このため、本成形工程を終えた後の裏芯地１１ｂ，１２ｂから表芯地１１ａ，１２ａに対して、内側に曲げようとする力が加わるようにすることができる。よって、前側レンゲ１１，１２をより綺麗な曲面状に形成することが可能となっている。裏芯地１１ｂ，１２ｂの外方側縁Ｃ３Ｃ４，Ｄ３Ｄ４を控える幅Ｗ１は、裏芯地１１ｂ，１２ｂの厚さや横幅等によっても異なり、特に限定されない。しかし、幅Ｗ１を狭くしすぎると、上記の効果が奏されにくくなるおそれがある。このため、幅Ｗ１は、０．３ｍｍ以上とすると好ましい。幅Ｗ１は、０．５ｍｍ以上とするとより好ましく、１ｍｍ以上とするとさらに好ましい。一方、幅Ｗ１を広くしすぎると、裏芯地１１ｂ，１２ｂから表芯地１１ａ，１２ａへ加えられる表芯地１１ａ，１２ａを内側に曲げようとする力が大きくなりすぎるおそれがある。このため、幅Ｗ１は、通常、５ｍｍ以下とされる。幅Ｗ１は、３ｍｍ以下であると好ましく、２ｍｍ以下であるとより好ましい。本実施態様の製造方法において、幅Ｗ１は約１ｍｍとしている。
【００３０】
ところで、本実施態様の製造方法においては、裏芯地１１ｂ，１２ｂの下縁Ｃ２Ｃ３，Ｄ２Ｄ３を表芯地１１ａ，１２ａの下縁Ａ３Ａ４、Ｂ３Ｂ４よりも幅Ｗ２だけ内側に控えている。幅Ｗ２の具体的な値は、特に限定されないが、本実施態様の製造方法においては、１０〜１５ｍｍとしている。
【００３１】
２．２  刺繍工程
刺繍工程は、粗湾曲工程を終えた表芯地１１ａ，１２ａの外面に刺繍１７（図２を参照）を施す工程となっている。刺繍１７は、帽子にエンブレムを設けることや、帽子に装飾のための模様を表すこと等を目的として施され、その目的に応じた文字又は図形等を表した形態で設けられる。刺繍１７を設ける場所は、その目的等によっても異なり、特に限定されないが、本実施態様の帽子においては、表芯地１１ａと表芯地１２ａとの境界の略中央部に刺繍１７を設けており、刺繍１７が帽子のエンブレムとして機能するようにしている。刺繍１７を施す方法は、従来の刺繍と同様の方法を採用することができるため、詳しい説明は割愛する。
【００３２】
２．３  仮留め工程
仮留め工程は、刺繍工程を終えた表芯地１１ａ，１２ａと、粗湾曲工程を終えた裏芯地１１ｂ，１２ｂとを重ねて互いに仮留めする工程である。これにより、表芯地１１ａ，１２ａと裏芯地１１ｂ，１２ｂとを互いに位置決めした状態で加熱プレス型にセットすることが可能になる。仮留めの具体的な方法は、特に限定されないが、本実施態様の製造方法においては、表芯地１１ａ，１２ａと裏芯地１１ｂ，１２ｂとの中央部付近を仮留糸（図示省略）で局所的に縫着している。本実施態様の製造方法において、表芯地１１ａ，１２ａ及び裏芯地１１ｂ，１２ｂは、いずれも紺色や黒色の暗色としているため、仮留糸は、白色（明色）としている。これにより、仮留糸を目立たせ、本成形工程を終えた後に仮留糸を容易に取り外すことが可能となっている。また、仮留糸の取り外し忘れを防止することも可能となっている。
【００３３】
２．４  セット工程
図５は、セット工程を終えた加熱プレス型５０を鉛直面で切断した状態を示した断面図である。セット工程は、図５に示すように、表芯地１１ａ，１２ａ及び裏芯地１１ｂ，１２ｂを、接着剤を介して互いに重ね合わせた状態で、加熱プレス型５０における凸曲面状のプレス面５１ａを有する雄型５１と凹曲面状のプレス面５２ａを有する雌型５２との間にセットする工程である。図５を見ると、裏芯地１１ｂ，１２ｂの曲率半径が、表芯地１１ａ，１２ａの曲率半径よりも小さくなっていることが分かる。
【００３４】
接着剤は、表芯地１１ａ，１２ａと裏芯地１１ｂ，１２ｂとの間に介在されるのであれば、どのような態様で設けるのかは特に限定されない。接着剤は、表芯地１１ａ，１２ａの裏面に塗布してもよいが、通常、裏芯地１１ｂ，１２ｂの表面に塗布される。本実施態様の製造方法においては、裏芯地１１ｂ，１２ｂの表面に接着剤を点状に塗布している（いわゆる「ドット糊」）。このように、接着剤を点状に塗布することにより、本成形工程を終えた後の前側レンゲ１１，１２に皺が形成されにくくすることが可能となっている。使用する接着剤の種類は、後述する本成形工程において溶融し、本成形工程後に硬化するものであれば特に限定されない。このような接着剤としては、エチレン酢酸ビニル（ＥＶＡ）等の熱可塑性樹脂からなるホットメルト型接着剤が挙げられる。
【００３５】
加熱プレス型５０は、雄型５１と雌型５２が非鉛直方向（水平方向など）に対向するように配置されたものであってもよいが、本実施態様の加熱プレス型５０は、雄型５１と雌型５２が鉛直方向に対向するように配置されたものとなっている。これにより、表芯地１１ａ，１２ａ及び裏芯地１１ｂ，１２ｂを支持するための機構を別途設けなくても、セット工程を行うことが可能となるし、加熱プレス型５０の機構も簡素で省スペースなものとすることができる。この場合、いずれを上型（鉛直上側に配される型）としていずれを下型（鉛直下側に配される）するかは特に限定されないが、本実施態様の加熱プレス型５０においては、雄型５１を上型とし、雌型５２を下型としている。
【００３６】
また、本実施態様の製造方法においては、図５に示すように、雄型５１のプレス面５１ａ及び雌型５２のプレス面５２ａを、それぞれ厚手（非圧縮時の厚さが１〜２０ｍｍ程度）の面材５３，５４で覆っている。このため、後述する本成形工程で加熱されたプレス面５１ａ，５２ａが裏芯地１１ｂ，１２ｂ及び表芯地１１ａ，１２ａに直接的に接触しないようになっており、裏芯地１１ｂ，１２ｂ及び表芯地１１ａ，１２ａを熱によって痛みにくくしている。面材５３，５４の素材は、特に限定されないが、後述するように、本成形工程における裏芯地１１ｂ，１２ｂ及び表芯地１１ａ，１２ａの加熱を、プレス面５１ａ又はプレス面５２ａから吹き付けられる加圧蒸気によって行う場合には、不織布等、通気性を有するものであると好ましい。これにより、本成形工程においてプレス面５１ａ，５２ａから吹き付けられる加圧蒸気をプレス面５１ａとプレス面５２ａとの間で拡散させることが可能になり、裏芯地１１ｂ，１２ｂ及び表芯地１１ａ，１２ａにおける広い範囲を均一に加熱することが可能になる。また、面材５３，５４を、不織布等のクッション性を有する素材としておけば、加熱プレス型５０を型締めした際に、裏芯地１１ｂ，１２ｂ及び表芯地１１ａ，１２ａが狭い隙間内にピッタリと挟み込まれないようにして、前側レンゲ１１，１２にシワが形成されるのを防止することが可能になる。
【００３７】
ところで、本実施態様の製造方法においては、図５に示すように、表芯地１１ａ，１２ａが配される側の面材５４として、その中央部に開口部５４ａ（逃がし部）が設けられたものを用いている。本実施態様の製造方法では、上述したように、表芯地１１ａ，１２ａの中央部に刺繍１７が施されるところ、面材５４が刺繍１７に当たると、後述する本成形工程において、刺繍１７が潰れるおそれがある。この点、面材５４における刺繍１７に重なる箇所に逃がし部として開口部５４ａを設けておくことで、刺繍１７が潰れることなく本成形工程を行うことが可能となっている。開口部５４ａの開口形状は、刺繍１７を入れることが可能な形態であれば特に限定されない。また、刺繍１７の逃がし部は、面材５４を表裏に貫通する開口部５４ａである必要はなく、面材５４を表裏に貫通しない凹部（面材５４における表芯地１１ａ，１２ａが配される側に設けた凹部）としてもよい。
【００３８】
また、面材５４における表芯地１１ａ，１２ａが載置される側の面は、金網で覆うことも好ましい。これにより、本成形工程を終えた後の表芯地１１ａ，１２ａの外面のてかりを防止することが可能になる。セット工程を終えると、加熱プレス型５０を型締めして、後述する本成形工程が行われる。
【００３９】
［本成形工程］
図６は、本成形工程を行っている加熱プレス型５０を鉛直面で切断した状態を示した断面図である。本成形工程は、図６に示すように、前側レンゲ１１，１２の表芯地１１ａ，１２ａ及び裏芯地１１ｂ，１２ｂを、プレス型５０で加熱しながらプレスすることにより、表芯地１１ａ，１２ａと裏芯地１１ｂ，１２ｂとを一体化させるとともに略球面状に成形する工程となっている。
【００４０】
本成形工程における表芯地１１ａ，１２ａ及び裏芯地１１ｂ，１２ｂの加熱は、雄型５１や雌型５２の内部に収容した熱源（ヒーターやバーナーなど）で雄型５１や雌型５２を直接的に加熱することによって行ってもよいが、本実施態様の製造方法においては、雄型５１から吹き付ける加圧蒸気によって行うようにしている。すなわち、雄型５１のプレス面５１ａには、図６に示すように、直径１ｃｍ程度の複数の蒸気吹付孔５１ｂを設けており、これらの蒸気吹付孔５１ｂから吹き付けられる加圧蒸気によって前側レンゲ１１，１２を加熱するようにしている。蒸気吹付孔５１ｂから吹き付けられた加圧蒸気は、雄型５１のプレス面５１ａと雌型５２のプレス面５２ａとの間を拡散した後、雌型５２のプレス面５２ａに設けられた複数の蒸気抜孔５２ｂから抜けるようになっている。蒸気吹付孔５１ｂ及び蒸気抜孔５２ｂは、それぞれプレス面５１ａ及びプレス面５２ａにおける中心部及びその周辺に７行７列で計４９個（図８を参照）ずつ設けている。図８は、加熱プレス型５０における雄型５１のプレス面５１ａを垂直な方向（鉛直下側）から見た状態を示した図である。
【００４１】
蒸気吹付孔５１ｂから吹き付ける加圧蒸気の温度は、特に限定されないが、低すぎると、前側レンゲ１１，１２に高い保形性を付与することが困難になるおそれがある。このため、加圧蒸気の温度は、通常、８０℃以上とされる。加圧蒸気の温度は、９０℃以上であると好ましく、１００℃以上であると好ましい。一方、蒸気吹付孔５１ｂから吹き付ける加圧蒸気の温度を高くしすぎると、前側レンゲ１１，１２が焦げるおそれがある。このため、加圧蒸気の温度は、通常、１５０℃以下とされる。加圧蒸気の温度は、１３０℃以下であると好ましく、１２０℃以下であるとより好ましい。本実施態様の製造方法において、加圧蒸気の温度は、約１１０℃としている。
【００４２】
また、蒸気吹付孔５１ｂから加圧蒸気を吹き付ける時間（加熱時間）は、本成形工程を行う前側レンゲ１１，１２を形成する生地の厚さなどによっても異なり、特に限定されない。しかし、加熱時間が短すぎると、前側レンゲ１１，１２を所望の形状に成形して維持しにくくなるおそれがある。このため、加熱時間は、通常、５秒以上とされる。加熱時間は、１０秒以上であると好ましく、１５秒以上であるとより好ましい。一方、加熱時間を長くしすぎると、本成形工程において、前側レンゲ１１，１２を所望の形状に成形して維持することが困難になるおそれがある。また、帽子の生産性も低下するおそれがある。さらに、加圧蒸気の温度によっては、前側レンゲ１１，１２が焦げるおそれがある。このため、加熱時間は、通常、１２０秒以下とされる。加熱時間は、６０秒以下であると好ましく、４０秒以下であるとより好ましい。本実施態様の製造方法において、前側レンゲ１１，１２を形成する生地の厚さは２ｍｍ程度となっており、本成形工程における加熱時間は、２０秒としている。ただし、加熱時間の終了後に、プレス面５１ａとプレス面５２ａとの間に残留する蒸気を蒸気抜孔５２ｂから抜くバキューム時間を別途２０秒設けている。
【００４３】
図９は、本成形工程の前後における前側レンゲ１１，１２の形状の変化を示した写真である。本成形工程を終えた後の前側レンゲ１１，１２は、図９の下側に示すように、本成形工程前（同図上側）よりも、曲率半径が小さく見た目が自然で綺麗な略球面状となっている。本成形工程を完了すると、前側クラウン１１，１２を冷却する。前側クラウン１１，１２は、積極的に冷却してもよいが、通常、自然冷却で十分である。
【００４４】
［その他］
本成形工程を終えると、続いて、クラウン成形工程を行う。クラウン成形工程は、図２に示すように、本成形工程を終えた前側レンゲ１１，１２に、他のレンゲ１３〜１６を繋ぎ合せて略半球状のクラウン１０を得る工程である。他のレンゲ１３〜１６は、前側レンゲ１１，１２に繋ぎ合せる前に、予め互いに繋ぎ合せていてもよいし、前側レンゲ１１，１２にレンゲ１３，１４を繋ぎ合せ、さらにレンゲ１５，１６を繋ぎ合せるようにしてもよい。レンゲ１１〜１６を互いに繋ぎ合せる方法は、通常、ミシンなどを用いて各生地を縫合することによって行われる。このとき、レンゲ１１〜１６の境界部には、通常、帯材２０（図２を参照）が縫い合わせられる。クラウン成形工程を終えて略半球状となったクラウン１０には、ビン皮３０（図２を参照）や鍔４０（図２を参照）など、帽子の種類に応じて必要な部材が取り付けられる。クラウン１０の内側には、半球状に形成されたメッシュ生地（図示省略）を取り付けることもできる。
【００４５】
クラウン成形工程を終えると、続いて、型入工程を行う。型入工程は、クラウン形成工程を終えたクラウン１０を型入れしてクラウン１０のシワを伸ばす工程である。型入れは、略半球状に形成された型（通常、加熱されている。）をクラウン１０の内側に挿入した状態で、クラウン１０の外面を手などで押さえ付けることなどにより行う。この型入工程によって、シワを伸ばしてクラウン１０の形を整えたり、ビン皮などをクラウン１０に馴染ませたりすることが可能である。型入工程に用いる型としては、従来から用いられている各種のものを使用することができる。型入工程を完了すると、本実施態様の帽子の製造方法は完了する。
【００４６】
［用途］
本発明の帽子の製造方法は、略半球状のクラウンを備えた各種の帽子を製造するのに用いることができる。略半球状のクラウンを備えた帽子としては、野球帽のようにクラウン前部の下縁に鍔（前鍔）を備えたキャップ型のもののほか、クラウン全周部の下縁に鍔（プリム）を備えたハット型のものなどが例示される。本発明の帽子の製造方法は、クラウンの保形性を向上させることができるものであるため、着用や洗濯などによるクラウンの型崩れが問題となりやすい、野球帽などの運動帽や、通学帽や、作業帽など、頻繁な着用と洗濯が想定される帽子を製造するのに特に好適である。
【符号の説明】
【００４７】
１０    クラウン
１１    左前レンゲ（前側レンゲ）
１１ａ  表芯地（表地）
１１ｂ  裏芯地（裏地）
１２    右前レンゲ（前側レンゲ）
１２ａ  表地
１２ｂ  裏地
１３    左横レンゲ
１３ａ  表地
１３ｂ  裏地
１４    右横レンゲ
１４ａ  表地
１４ｂ  裏地
１５    左後レンゲ
１５ａ  表地
１５ｂ  裏地
１６    右後レンゲ
１６ａ  表地
１６ｂ  裏地
２０    帯材
３０    ビン皮
４０    鍔
５０    加熱プレス型
５１    雄型
５１ａ  プレス面
５１ｂ  蒸気吹付孔
５２    雌型
５２ａ  プレス面
５２ｂ  蒸気抜孔
５３    面材
５４    面材
５４ａ  開口部（逃がし部）
【図１】
0006389111.tif 000002
【図２】
0006389111.tif 000003
【図３】
0006389111.tif 000004
【図４】
0006389111.tif 000005
【図５】
0006389111.tif 000006
【図６】
0006389111.tif 000007
【図７】
0006389111.tif 000008
【図８】
0006389111.tif 000009
【図９】
0006389111.tif 000010